(57)【特許請求の範囲】
【請求項１】
少なくとも１層を有するソリッドコアと、少なくとも１層を有し且つ前記ソリッドコアを被覆するカバーとを具備するゴルフボールの製造方法であって、
ブタジエンと、前記ブタジエンを架橋する架橋剤と、前記ブタジエンの架橋反応を開始させる架橋開始剤とを配合するとともに、前記ブタジエン１００重量部に対し、加熱によって膨張する熱膨張性マイクロカプセルを０．１〜１０重量部配合してソリッドコア用ゴム組成物を調製する工程と、
前記ソリッドコア用ゴム組成物からなる層を具備する予備成形体を作製する工程と、
前記予備成形体を、温度を１３０〜１８０℃として１５０〜５００秒間加熱することで前記熱膨張性マイクロカプセルを膨張させてソリッドコアを設ける工程と、
前記ソリッドコアをカバーで被覆する工程と、
を有し、
前記ソリッドコアを設ける工程で、該ソリッドコアを直径に沿って切断したときに前記熱膨張性マイクロカプセルが前記層中で円状又は環状に分散するとともに、一部の前記熱膨張性マイクロカプセルが過加熱によって収縮する条件下で架橋を行うことを特徴とするゴルフボールの製造方法。
【発明の詳細な説明】
【技術分野】
【０００１】
本発明は、ソリッドコア用ゴム組成物から作製された層を有するソリッドコアを具備するゴルフボールの製造方法に関する。
【背景技術】
【０００２】
ポリブタジエンにアクリル酸亜鉛等が配合されてなるゴム組成物から形成された硬質で高反発性のソリッドコアの外側に、熱可塑性樹脂からなるカバーが被覆されたツーピースソリッドゴルフボールは、センタ部に糸ゴムが巻回された糸巻きコアの外側にカバーが被覆された、いわゆる糸巻きゴルフボールよりも飛距離性能に優れるという利点を有しており、広汎に使用されている。しかしながら、前記ツーピースソリッドゴルフボールには、打球時にプレイヤが感じる衝撃が比較的強い（打球感が柔らかくない）という不具合がある。
【０００３】
打球感を軟らかくするためには、ソリッドコアを軟質化して硬度を小さくすればよい。しかしながら、この場合、ソリッドコアの反発性が低下するために飛距離性能が低下するという不具合を招く。
【０００４】
そこで、近年、ソリッドコアとカバーとの間に軟質な中間層を介在させたゴルフボールや、ソリッドコア又はカバーの少なくともいずれか一方を多層構造とし、その中の１層を軟質な素材で形成したゴルフボール、すなわち、いわゆるマルチピースソリッドゴルフボールが開発されつつある。
【０００５】
例えば、特許文献１では、センター（ソリッドコア）と、内層及び外層の２層からなる中間層と、カバーとを具備し、この４層中、前記中間層における内層の硬度が最も高いフォーピースソリッドゴルフボールが提案されている。なお、内層の形成材料の具体例としては、アイオノマー樹脂が開示されている。
【０００６】
【特許文献１】特開平１０−１７９７９７号公報
【発明の開示】
【発明が解決しようとする課題】
【０００７】
近時、さらなる柔らかい打球感が得られ、なおかつ反発性が良好で飛距離性能に優れるゴルフボールが希求される傾向にある。しかしながら、上記から諒解されるように、打球感を軟らかくすることと反発性を確保することとは二律背反の関係にあるため、両特性を同時に兼ね備えるゴルフボールを得ることは容易ではない。
【０００８】
本発明は上記した問題を解決するためになされたもので、柔らかい打球感を得ることができ、しかも、優れた飛距離性能を示すソリッドコア用ゴム組成物からなる層を有するソリッドコアを具備するゴルフボールの製造方法を提供することを目的とする。
【課題を解決するための手段】
【０００９】
前記の目的を達成するために、本発明は、少なくとも１層を有するソリッドコアと、少なくとも１層を有し且つ前記ソリッドコアを被覆するカバーとを具備するゴルフボールであって、
前記ソリッドコアは、ポリブタジエンゴムと、前記ポリブタジエンゴム１００重量部に対し、熱膨張性マイクロカプセルを０．１〜１０重量部含有する層を有し、
且つ該ソリッドコアを直径に沿って切断したとき、膨張した前記熱膨張性マイクロカプセルが前記層中で円状又は環状に存在するとともに、過加熱によって収縮した前記熱膨張マイクロカプセルが前記層中に含まれることを特徴とする。
【００１０】
膨張した熱膨張性マイクロカプセルは、多量の気体を内包している。このような熱膨張性マイクロカプセルは、プレイヤがゴルフボールを打撃した際、クッションとして機能する。すなわち、衝撃を緩和する作用を営み、このため、プレイヤが柔らかい打球感を得ることができる。
【００１１】
その一方で、ソリッドコアがブタジエンゴムを含むため、該ブタジエンゴムによって反発性が確保される。すなわち、本発明によれば、柔らかい打球感が得られながらも飛距離性能に優れるゴルフボールが得られる。
【００１２】
なお、膨張した熱膨張性マイクロカプセルがソリッドコア内で環状に存在する場合、ソリッドコアの中心と環状の熱膨張性マイクロカプセルとの距離に応じてゴルフボールの慣性モーメントが相違する。すなわち、前記距離が大きいほど慣性モーメントが大きくなり、スピンが生じ易いゴルフボールとなる。
【００１３】
熱膨張性マイクロカプセルを含有する層においては、膨張した熱膨張性マイクロカプセルを含む部位で硬度が最も小さくなることもある。この場合、ソリッドコア中に低硬度部位が存在することになり、このために柔らかい打球感が一層得られ易くなる。換言すれば、マルチピースソリッドゴルフボールのように軟質な層を設けることなく、従って、低コストで柔らかい打球感を得ることができるようになる。
【００１４】
いずれの場合においても、ソリッドコアの密度は、１．０５〜１．２０ｇ／ｃｍ3であることが好ましい。ソリッドコアがこのように低密度であると、本発明に係るゴルフボールを一般的なゴルフボールと同一重量で作製した場合、本発明に係るゴルフボールの方が直径が著しく大きくなる。このため、プレイヤが初心者であっても打球し易い。すなわち、いわゆる空振りを回避することが容易となる。
【００１５】
また、本発明は、少なくとも１層を有するソリッドコアと、少なくとも１層を有し且つ前記ソリッドコアを被覆するカバーとを具備するゴルフボールの製造方法であって、
ブタジエンと、前記ブタジエンを架橋する架橋剤と、前記ブタジエンの架橋反応を開始させる架橋開始剤とを配合するとともに、前記ブタジエン１００重量部に対し、加熱によって膨張する熱膨張性マイクロカプセルを０．１〜１０重量部配合してソリッドコア用ゴム組成物を調製する工程と、
前記ソリッドコア用ゴム組成物からなる層を具備する予備成形体を作製する工程と、
前記予備成形体を加熱することで前記熱膨張性マイクロカプセルを膨張させてソリッドコアを設ける工程と、
前記ソリッドコアをカバーで被覆する工程と、
を有し、
前記ソリッドコアを設ける工程で、該ソリッドコアを直径に沿って切断したときに前記熱膨張性マイクロカプセルが前記層中で円状又は環状に分散するとともに、一部の前記熱膨張性マイクロカプセルが過加熱によって収縮する条件下で架橋を行うことを特徴とする。
【００１６】
このような工程を経ることにより、上記したように、打球感が柔らかく且つ反発性（飛距離性能）に優れるゴルフボールを得ることができる。しかも、熱膨張性マイクロカプセルが環状に存在する場合、ソリッドコアの中心からの距離に応じて慣性モーメントを制御することも可能となる。
【００１７】
しかも、従来技術においては、ソリッドコア用ゴム組成物の過剰量をキャビティに射出した後に圧縮しながら加熱を行うため、余剰のソリッドコア用ゴム組成物がキャビティから漏出するとともに、ソリッドコアに多量のバリが生成するのに対し、本発明によれば、ソリッドコア用ゴム組成物を膨張させるため、ソリッドコア用ゴム組成物がキャビティから漏出することはほとんどなく、ソリッドコアに生成するバリも極めて僅かである。従って、省資源化を図ることができるとともに、バリ取り作業を省略することが可能となる。
【００１８】
なお、膨張した熱膨張性マイクロカプセルを環状又は円状に存在させるには、前記加熱を、温度を１３０〜１８０℃として１５０〜５００秒間行うことが好ましい。
【００１９】
さらに、本発明は、少なくとも１層を有するソリッドコアと、少なくとも１層を有し且つ前記ソリッドコアを被覆するカバーとを具備するゴルフボールのソリッドコア用ゴム組成物であって、
ポリブタジエンゴムと、前記ポリブタジエンゴムを架橋する架橋剤と、前記ポリブタジエンゴムの架橋反応を開始させる架橋開始剤とを含有し、
さらに、前記ポリブタジエンゴム１００重量部に対し、加熱によって膨張する熱膨張性マイクロカプセルを０．１〜１０重量部含有することを特徴とする。
【００２０】
すなわち、本発明に係るゴルフボールのソリッドコアは、このソリッドコア用ゴム組成物を原材料として作製することができる。なお、加熱前のソリッドコア用ゴム組成物に含まれる熱膨張性マイクロカプセルは、膨張していない。
【００２１】
熱膨張性マイクロカプセルとしては、架橋温度において膨張を開始するものが選定される。通常、架橋したポリブタジエンを得るための架橋温度は１４０〜１８０℃であるので、熱膨張性マイクロカプセルは、７０〜１７０℃の間の温度で膨張を開始するものであることが好ましい。
【００２２】
いずれの場合においても、熱膨張性マイクロカプセルは、平均粒径が５〜３５μｍの範囲内のものであることが好ましい。平均粒径がこのような範囲のものは、膨張した後に適度なクッション性を有するものとなるからである。ここで、平均粒径は、熱膨張性マイクロカプセルの製造メーカーによる公称値をいう。
【発明の効果】
【００２３】
本発明によれば、熱膨張性マイクロカプセルを含有するソリッドコア用ゴム組成物を膨張させてソリッドコアを作製するようにしているので、低密度でクッション性に優れるソリッドコアを具備するゴルフボールを得ることができる。このように構成されたゴルフボールにおいては、優れた反発性が確保される一方、プレイヤが打撃した際に柔らかい打球感が得られる。
【００２４】
しかも、膨張した熱膨張性マイクロカプセルの位置を制御することによって、ゴルフボールの慣性モーメントを所望のものに設定することもできる。
【発明を実施するための最良の形態】
【００２５】
以下、本発明に係るゴルフボールの製造方法につき好適な実施の形態を挙げ、添付の図面を参照して詳細に説明する。
【００２６】
本実施の形態に係るゴルフボールを直径に沿って切断した概略断面図を図１に示す。このゴルフボール１０は、ソリッドコア１２がカバー１４で被覆されることによって構成されたツーピースソリッドゴルフボールである。
【００２７】
この場合、ソリッドコア１２は、１，４−シス−ブタジエンを基材とするソリッドコア用ゴム組成物が加熱されることによって形成され、架橋したポリブタジエンゴムを主成分とする。なお、必要に応じて、酸化亜鉛、炭酸カルシウム、硫酸バリウム等の無機充填剤や、老化防止剤、着色剤等がさらに配合されていてもよい。
【００２８】
ソリッドコア１２には、複数個の膨張した熱膨張性マイクロカプセル１６が含まれている。直径に沿って切断した状態を示す図１において、各熱膨張性マイクロカプセル１６は、ソリッドコア１２の中心Ｏから略同等の距離だけ離間した位置に存在する。すなわち、膨張した熱膨張性マイクロカプセル１６は、ソリッドコア１２中で環状層１８を形成している。
【００２９】
各熱膨張性マイクロカプセル１６は、ソリッドコア１２を得るためのソリッドコア用ゴム組成物（後述）に予め配合されたものである。ここで、熱膨張性マイクロカプセル１６とは、液状炭化水素が熱可塑性高分子からなる外殻に内包されたものであり、加熱によって膨張する。すなわち、前記外殻が軟化するとともに前記液状炭化水素が加熱に伴って気化し、これにより体積が増加して外殻を押圧するからである。この種の熱膨張性マイクロカプセル１６は様々なものが市販されており、容易に入手可能である。
【００３０】
一旦膨張した熱膨張性マイクロカプセル１６は、冷却されても収縮することはない。従って、熱膨張性マイクロカプセル１６は、ソリッドコア１２内に膨張した状態で存在することが可能である。なお、熱膨張性マイクロカプセル１６は、後述するように、ソリッドコア１２を作製する過程で膨張する。
【００３１】
その一方で、熱膨張性マイクロカプセル１６は、過度に高温で加熱した場合、気化した炭化水素が外殻を透過するために収縮する。従って、本実施の形態においては、膨張した熱膨張性マイクロカプセル１６がソリッドコア１２中に残存するように、ソリッドコア用ゴム組成物からソリッドコア１２を作製する際の加熱（架橋）条件が設定される。
【００３２】
この加熱条件に応じて、環状層１８から中心Ｏまでの距離Ｄが変化する。なお、距離Ｄは特に限定されるものではなく、例えば、ソリッドコア１２の半径ｒが１９．１５ｍｍである場合、１２ｍｍとすることも可能である。
【００３３】
ゴルフボール１０の慣性モーメントは、この距離Ｄに応じて変化する。すなわち、距離Ｄが大きいほど慣性モーメントが大きくなり、スピンがし易いものとなる。換言すれば、距離Ｄを制御することによって所望の慣性モーメントに設定することができる。
【００３４】
図１において、環状層１８よりも内側には未膨張の熱膨張性マイクロカプセル１６が含有され、一方、環状層１８よりも外側には、一旦膨張して収縮した熱膨張性マイクロカプセル１６が含有される。未膨張の熱膨張性マイクロカプセル１６、及び収縮した熱膨張性マイクロカプセル１６では、内包される気体の量が少ない。従って、環状層１８の内側及び外側では、環状層１８が存在する部位に比して硬度が高くなる。換言すれば、ソリッドコア１２は、環状層１８が存在する部位において硬度が最小となる。
【００３５】
環状層１８の厚みは、特に限定されるものではないが、概ね１〜３ｍｍであり、典型的には約２ｍｍである。また、環状層１８中に存在する膨張した熱膨張性マイクロカプセル１６の粒径は、およそ２０〜２００μｍ程度である。このような環状層１８（膨張した熱膨張性マイクロカプセル１６）が存在することにより、後述するように、打球感が柔らかいゴルフボール１０が得られる。
【００３６】
熱膨張性マイクロカプセル１６は、膨張したもの、未膨張のもの、膨張した後に収縮したもの全てを含め、ソリッドコア１２の主成分であるポリブタジエン１００重量部に対し、０．１〜１０重量部の割合で存在する。０．１重量部未満では、打球感を軟らかくする効果に乏しい。一方、１０重量部を超えると、ソリッドコア１２の反発性が低下してしまう。熱膨張性マイクロカプセル１６のより好ましい割合は、１〜５重量部である。
【００３７】
また、熱膨張性マイクロカプセル１６としては、ポリブタジエンを得る際の架橋温度で膨張可能なものが選定される。架橋温度は概ね１４０〜１８０℃であるので、熱膨張性マイクロカプセル１６は、７０〜１７０℃の間の温度で膨張を開始するものが好ましい。
【００３８】
さらに、熱膨張性マイクロカプセル１６は、平均粒径が５〜３５μｍの範囲内のものであることが好ましい。この場合、膨張後の熱膨張性マイクロカプセル１６の粒径が上記したように２０〜２００μｍ程度となり、その結果、クッション性に優れるソリッドコア１２が得られ、このためにゴルフボール１０を打球した際に柔らかい打球感が得られる。
【００３９】
しかも、このソリッドコア１２は、膨張した熱膨張性マイクロカプセル１６を含むため、見かけ上、気泡を含む多孔質体となっている。このため、従来技術に係るソリッドコアに比して密度が小さい。具体的には、従来技術に係るソリッドコアの密度が概ね１．１５〜１．２０ｇ／ｃｍ3であるのに対し、このソリッドコア１２の密度は概ね１．０５〜１．２０ｇ／ｃｍ3である。換言すれば、ソリッドコア１２は、体積が同一であれば、従来技術に係るソリッドコアに比して軽量である。
【００４０】
なお、環状層１８が存在する部位の密度は概ね１．０ｇ／ｃｍ3未満であり、典型的には０．９ｇ／ｃｍ3以下である。
【００４１】
カバー１４は、ゴルフボールのカバー素材として一般的に採用されているものであればよく、好適には熱可塑性樹脂や熱可塑性エラストマー等からなる。
【００４２】
熱可塑性樹脂の好適な例としては、ゴルフボールの原材料として使用されている公知の物質、特に、エチレンとα，β−不飽和カルボン酸との２元系共重合体ないし該共重合体が金属イオンで部分的に中和されたアイオノマー樹脂が挙げられる。
【００４３】
一方、熱可塑性エラストマーの好適な例としては、ポリウレタン系エラストマー、ポリアミド系エラストマー、ポリエステル系エラストマー、ポリスチレン系エラストマー、ポリオレフィン系エラストマー、エチレン−酢酸ビニル系エラストマー、シリコーン系エラストマー等が挙げられ、このうち、柔軟であるために柔らかい打球感が得られ、且つ反発性も良好であることから、ポリウレタン系エラストマーが特に好ましい。
【００４４】
なお、ポリウレタン系エラストマーとしては、ポリオールと、イソシアネートと、鎖伸張剤とからなるものが例示される。ポリオールの具体例としては、ポリエステルポリオール、ポリカーボネートポリオール、ポリエーテルポリオール等が挙げられ、イソシアネートの具体例としては、芳香族イソシアネート、脂肪族イソシアネート等が挙げられる。また、鎖伸張剤の具体例としては、エチレングリコール、１，４−ブタンジオール、１，６−ヘキサンジオール等が挙げられる。
【００４５】
熱可塑性樹脂と熱可塑性エラストマーは、少なくともいずれか一方が配合されていればよく、勿論、双方がともに配合されていてもよい。
【００４６】
カバー１４には、上記した組成物の他、酸化防止剤、着色剤、充填剤、光安定剤、紫外線吸収剤、紫外線安定剤、蛍光増白剤、分散剤、帯電防止剤等が必要に応じて配合されていてもよい。
【００４７】
このように構成されたゴルフボール１０は、ソリッドコア１２が低密度であるために軽量である。これを換言すれば、ゴルフボールを、ゴルフ競技規則で許容されている最大重量とした場合、一般的なゴルフボールに比して直径が大幅に大きくなる。このような大直径のゴルフボールは、プレイヤが初心者であっても比較的容易に打球することが可能である。すなわち、いわゆる空振りを回避することができる。
【００４８】
その一方で、このソリッドコア１２には、膨張した熱膨張性マイクロカプセル１６（環状層１８）が含有されている。このために硬度が低下する部位（環状層１８が存在する部位）が存在するとともに、熱膨張性マイクロカプセル１６が内包する気体が打球時にクッションとして機能し、衝撃力を緩和する。その結果、柔らかい打球感が得られる。
【００４９】
しかも、ソリッドコア１２の主成分であるポリブタジエン、及びカバー１４の形成材料である熱可塑性樹脂又は熱可塑性エラストマーのいずれも、反発性が良好である。従って、ゴルフボール１０は打球時に優れた反発性を示し、このために初速度が大きく、飛距離性能も良好となる。
【００５０】
なお、図１においては、ソリッドコア１２が単層からなるゴルフボール１０を示しているが、ソリッドコア１２は複数層であってもよい。すなわち、例えば、図２に示すように、ソリッドコア１２が内層２０と外層２２からなるゴルフボール２４（スリーピースソリッドゴルフボール）であってもよい。図示しないが、カバー１４も複数層からなるものであってもよい。
【００５１】
図２においては、膨張した熱膨張性マイクロカプセル１６が外層２２のみに含まれている場合を示しているが、膨張した熱膨張性マイクロカプセル１６が含まれるのは内層２０のみであってもよい。勿論、内層２０及び外層２２の双方に膨張した熱膨張性マイクロカプセル１６が含まれていてもよい。
【００５２】
さらに、膨張した熱膨張性マイクロカプセル１６は、ソリッドコア１２中に環状に存在する必要は特になく、図３に示すように、ソリッドコア１２の中心Ｏ近傍に偏在したゴルフボール３０であってもよい。この場合、膨張した熱膨張性マイクロカプセル１６は、未膨張の熱膨張性マイクロカプセル１６とともにソリッドコア１２中に円状に存在し、その外方には、収縮した熱膨張性マイクロカプセル１６が存在する。
【００５３】
いずれの場合においても、未膨張の熱膨張性マイクロカプセル１６、膨張した熱膨張性マイクロカプセル１６、収縮した熱膨張性マイクロカプセル１６の合計を１００体積％としたとき、膨張した熱膨張性マイクロカプセル１６が占める割合は、２０体積％以上であることが好ましい。これにより、反発性（飛距離性能）に優れるとともにクッション機能に優れるソリッドコア１２を構成することが容易となる。
【００５４】
次に、本実施の形態に係るゴルフボールの製造方法につき、図１に示すゴルフボール１０を製造する場合を例示して説明する。
【００５５】
はじめに、ソリッドコア１２を作製するためのソリッドコア用ゴム組成物を調製する。すなわち、１，４−シス−ブタジエンに対し、架橋剤（例えば、アクリル酸亜鉛等の不飽和カルボン酸金属塩）、架橋反応を開始させる架橋開始剤（例えば、ジクミルパーオキサイド等の有機過酸化物）、さらには熱膨張性マイクロカプセル１６を配合する。通常、ポリブタジエンを得る際の架橋温度は概ね１４０〜１８０℃であるので、熱膨張性マイクロカプセル１６は、７０〜１７０℃の間の温度で膨張を開始するものが好ましい。
【００５６】
ここで、各々の好適な割合は、１，４−シス−ブタジエンを１００重量部とするとき、架橋剤は１０〜４０重量部、架橋開始剤は０．１〜５重量部、熱膨張性マイクロカプセル１６は０．１〜１０重量部である。必要に応じ、５〜８０重量部の無機充填剤を配合するようにしてもよいし、老化防止剤、着色剤等をさらに配合するようにしてもよい。
【００５７】
次に、球形状のキャビティが形成された金型に前記ソリッドコア用ゴム組成物を射出する。
【００５８】
なお、後述する加熱が行われる間、熱膨張性マイクロカプセル１６に内包された液状炭化水素が気化することに伴って熱膨張性マイクロカプセル１６が膨張する。これに追従してソリッドコア用ゴム組成物も体積が大幅に増加するため、キャビティへの射出量は、従来技術に係るソリッドコア用ゴム組成物に比して少量でよい。具体的には、直径３８．３ｍｍのソリッドコア１２を得る場合、従来技術では３８ｇ程度の射出量が必要であるが、本実施の形態に係るソリッドコア用ゴム組成物を用いた場合、射出量は３５ｇ程度で十分である。
【００５９】
そして、このように射出量が低減することに伴い、低密度のソリッドコア１２を得ることができる。
【００６０】
キャビティに射出されたソリッドコア用ゴム組成物は、金型ごと加熱される。この加熱に伴って、前記架橋剤及び前記架橋開始剤の作用下に１，４−シス−ブタジエンが架橋してポリブタジエンが形成される。
【００６１】
その一方で、上記したように、熱膨張性マイクロカプセル１６が膨張を開始する。その結果、ソリッドコア用ゴム組成物がキャビティの壁に堰き止められるまで膨張する。すなわち、球形状に成形され、ソリッドコア１２を形成する。
【００６２】
従来技術においては、ソリッドコア用ゴム組成物の過剰量をキャビティに射出した後に圧縮しながら加熱を行うため、余剰のソリッドコア用ゴム組成物がキャビティから漏出するとともに、ソリッドコアに多量のバリが生成する。これに対し、本実施の形態によれば、上記のようにソリッドコア用ゴム組成物を膨張させるため、ソリッドコア用ゴム組成物がキャビティから漏出することはほとんどなく、ソリッドコア１２に生成するバリも極めて僅かである。従って、本実施の形態によれば、省資源化を図ることができるとともに、バリ取り作業を省略することが可能となるという利点が得られる。
【００６３】
熱膨張性マイクロカプセル１６は、キャビティの壁に近接する側（外方）から膨張を開始する。上記したように、熱膨張性マイクロカプセル１６は、過度に加熱を行うと収縮する。従って、加熱温度及び加熱時間等の加熱条件を設定することによって、膨張した熱膨張性マイクロカプセル１６が存在する位置を制御することが可能となる。例えば、架橋条件を１４０℃、４００秒とした場合、３８．３ｍｍのソリッドコア１２の半径ｒの略半分まで、膨張した熱膨張性マイクロカプセル１６が存在することになる。すなわち、膨張した熱膨張性マイクロカプセル１６が円状に存在する。これに対し、１４０℃、４８０秒とすると、３８．３ｍｍのソリッドコア１２の半径ｒの略４０〜６０％の位置に熱膨張性マイクロカプセル１６が分布した環状層１８が形成される。
【００６４】
また、温度が１６０℃であるときには、２４０秒でソリッドコア１２の半径ｒの３５〜６５％の位置に熱膨張性マイクロカプセル１６が分布した環状層１８が形成され、時間が長くなるにつれて環状層１８の幅が小さくなる。３４０秒、３６０秒では、環状層１８がソリッドコア１２の半径ｒの３５〜５０％、３０〜４０％を占める位置となり、３８０秒では、ソリッドコア１２の半径ｒの１５〜２０％を占める位置となる。
【００６５】
さらに、温度が１８０℃であるときには、２００秒、２４０秒でソリッドコア１２の半径ｒの４０〜５５％、４０〜５０％を占める位置に環状層１８が形成され、３００秒では、環状層１８がソリッドコア１２の半径ｒの３０〜３５％を占める位置となる。
【００６６】
このように、温度と時間によって、環状層１８の位置（ソリッドコア１２の中心Ｏからの距離）が制御される。この位置に応じて、ゴルフボール１０の慣性モーメントが変化する。
【００６７】
なお、さらなる高温とし且つ長時間とすると、熱膨張性マイクロカプセル１６の全てが収縮する。この場合、クッション性が乏しくなる。
【００６８】
以上のようにして、膨張した熱膨張性マイクロカプセル１６を含有するソリッドコア１２が得られるに至る。熱膨張性マイクロカプセル１６を含有しないソリッドコア用ゴム組成物から直径３８．３ｍｍのソリッドコアを作製する場合、架橋時間は１５分程度とするのが通例であるが、上記から諒解されるように、本実施の形態においては、環状層１８の厚みを大きくするべく、架橋時間を２００〜２４０秒程度とすることが好ましい。従って、従来技術に係るソリッドコア用ゴム組成物に比して短時間でソリッドコア１２を得ることができる。
【００６９】
なお、架橋時間を短くしているために、ソリッドコア１２の特に環状層１８よりも内側には、架橋していない１，４−シス−ブタジエンが含まれることもあるが、特に差し支えはなく、寧ろ、未架橋の１，４−シス−ブタジエンが残存することによってソリッドコア１２が軟質となり、このために柔らかい打球感が得られる傾向にある。
【００７０】
次に、このソリッドコア１２を被覆するように、上記したような熱可塑性樹脂や熱可塑性エラストマーが射出成形され、これによりカバー１４が形成される。その後、該カバー１４にディンプルが形成され、ゴルフボール１０が得られるに至る。
【実施例１】
【００７１】
図４に示す割合で、シス−１，４−ポリブタジエン、酸化亜鉛、炭酸カルシウム、硫酸バリウム、アクリル酸亜鉛、ジクミルパーオキサイド、老化防止剤、熱膨張性マイクロカプセルを混合してソリッドコア用ゴム組成物を調製した。次に、このソリッドコア用ゴム組成物を球形状のキャビティに射出した後、表記の温度・時間で加熱を行うことでソリッドコアを作製した。場合によっては、同様の作業を２回行うことによって、内層及び外層を具備する２相構造のソリッドコアを作製した。
【００７２】
なお、図４中のＦ−７９３Ｄ及びＦ−３６Ｄは、それぞれ、松本油脂製薬社製の熱膨張性マイクロカプセルの商品名であり、各々の平均粒径及び膨張開始温度は、２５〜３５μｍ及び１１０〜１２０℃、５〜１５μｍ及び７５〜８５℃である。
【００７３】
このソリッドコアに対し、図４に示すカバーを被覆するように設けてゴルフボールとした。各々を実施例１〜５とする。
【００７４】
以上のソリッドコアにおいて、実施例１〜３では膨張した熱膨張性マイクロカプセルが円状に存在していた。また、外層にのみ熱膨張性マイクロカプセルを含有させた実施例４〜６では、内層と外層との界面近傍に膨張した熱膨張性マイクロカプセルが偏在していた。
【００７５】
さらに、実施例７〜９ではソリッドコアの中心から１１〜１３ｍｍの位置に、実施例１０ではソリッドコアの中心からおよそ８ｍｍの位置に環状層１８が形成されていた。
【００７６】
各ソリッドコアの硬度及び密度を、図４に併せて示す。なお、図４において、太枠で囲繞するとともに斜字で硬度を示した箇所が、膨張した熱膨張性マイクロカプセルが円状又は環状に存在する部位である。他の部位に比して太枠が最も低硬度であることから、膨張した熱膨張性マイクロカプセルが存在する部位が他の部位に比して低硬度であることが分かる。
【００７７】
比較のため、熱膨張性マイクロカプセルを含有しない２層構造のソリッドコアを具備するゴルフボール、熱膨張性マイクロカプセルを含有しない単層構造のソリッドコアを具備するゴルフボール、熱膨張性マイクロカプセルを含有したソリッドコア用ゴム組成物を用いて加熱時間を長くすることで全ての熱膨張性マイクロカプセルが収縮したソリッドコアを具備するゴルフボールを作製した。各々を比較例１〜６とする。
【００７８】
なお、図４には、以上の実施例１〜１０、比較例１〜６の各ゴルフボールにおけるソリッドコアに対して１０ｋｇ荷重を付加した状態から１３０ｋｇ荷重を付加した状態までの変形量、各ゴルフボールを１３０フィート／秒の速度で４００ｍｍ×８００ｍｍ×５０ｍｍ寸法の鉄製プレートに衝突させた際の反発係数、及び慣性モーメントを併せて示すとともに、カバーの厚み及びショアＤ硬度を示している。
【００７９】
以上の実施例１〜１０、比較例１〜６の各ゴルフボールにつき、比較例１の反発指数を１００として相対的な反発指数を測定した。反発指数が大きいほど反発性が高く、飛距離性能に優れるゴルフボールであることを意味する。その一方で、各ゴルフボールを実打評価することによって打球感を調べた。
【００８０】
以上の結果を、図４に併せて示す。この結果から、実施例１〜９の各ゴルフボールが飛距離性能に優れ、しかも、柔らかい打球感が得られるものであることが明らかである。
【図面の簡単な説明】
【００８１】
【図１】本実施の形態に係るゴルフボールの概略断面図である。
【図２】別の実施の形態に係るゴルフボールの概略断面図である。
【図３】また別の実施の形態に係るゴルフボールの概略断面図である。
【図４】実施例１〜１０及び比較例１〜６のゴルフボールにおけるソリッドコア、カバーの原材料の成分及びその混合割合と、諸物性及び評価結果とを示す図表である。
【符号の説明】
【００８２】
１０、２４、３０…ゴルフボール      １２…ソリッドコア
１４…カバー                        １６…熱膨張性マイクロカプセル
１８…環状層                        ２０…内層
２２…外層
【図１】
0005166056.tif 000002
【図２】
0005166056.tif 000003
【図３】
0005166056.tif 000004
【図４】
0005166056.tif 000005